СПОСОБ ВЫПЛАВКИ НИЗКОУГЛЕРОДИСТЫХ МАРГАНЕЦСОДЕРЖАЩИХ СПЛАВОВ

1. Способ выплавки низкоуглеродистых марганецсодержащих сплавов, включающий подготовку шихтовых материалов, частичную или полную загрузку их в горн, зажигание шихты, восстановление оксидов шихты кремнийсодержащим сплавом и выпуск продуктов плавки, отличающийся тем, что плавку проводят вне печи, причем вся шихта перед загрузкой в плавильный горн нагревается до температуры 110-550°С, а восстановление оксидов марганца шихты ведут восстановителем, в состав которого, частично, взамен кремния, введены алюминий, кальций, магний вместе или по отдельности, поддерживая суммарное отношение оксидов кальция и магния к оксидам кремния и алюминия в конечном шлаке в пределах 0,3-1,25.
2. Способ по п.1, отличающийся тем, что количество алюминия, кальция и магния взамен кремния в восстановителе вместе или отдельно составляет от 5 до 35%.
3. Способ по п.1 и 2, отличающийся тем, что за 5-10 мин до окончания плавки, на расплав задают осадительную смесь в количестве 3-7% от веса марганецсодержащего сырья, опускают электроды и нагревают расплав до температуры 1550-1650°С.